(57)【要約】【課題】  紙のサイズという本来の目的を損なうことなく、前記発泡、機械的安定性、特にスプラッシュの問題を解消し得る、エマルジョン型の製紙用表面サイズ剤を提供することを主な課題とする。【解決手段】  不飽和塩基酸単量体および不飽和疎水性単量体を含有する単量体（ａ）を重合させて得られる水溶性重合体（Ａ）と、不飽和塩基酸変性ロジン多価アルコールエステル（Ｂ）、アルキル（炭素数８〜３６）無水コハク酸アルカリ塩および／またはアルケニル（炭素数８〜３６）無水コハク酸アルカリ塩（Ｃ）、ならびにアルケニルコハク酸変性澱粉（Ｄ）からなる群より選ばれる少なくとも１種とを含む水溶液中で、不飽和塩基酸単量体および不飽和疎水性単量体を含有する単量体（ｂ）を乳化重合して得られるエマルジョン、を含有してなる製紙用表面サイズ剤を用いる。【特許請求の範囲】
【請求項１】
不飽和塩基酸単量体および不飽和疎水性単量体を含有する単量体（ａ）を重合させて得られる水溶性重合体（Ａ）と、不飽和塩基酸変性ロジン多価アルコールエステル（Ｂ）、アルキル（炭素数８〜３６）無水コハク酸アルカリ塩および／またはアルケニル（炭素数８〜３６）無水コハク酸アルカリ塩（Ｃ）、ならびにアルケニルコハク酸変性澱粉（Ｄ）からなる群より選ばれる少なくとも１種とを含む水溶液中で、不飽和塩基酸単量体および不飽和疎水性単量体を含有する単量体（ｂ）を乳化重合して得られるエマルジョン、を含有してなる製紙用表面サイズ剤。
【請求項２】
前記水溶性重合体（Ａ）を構成する単量体（ａ）の不飽和塩基酸単量体が、（メタ）アクリル酸および／またはその中和塩である、請求項１に記載の製紙用表面サイズ剤。
【請求項３】
前記水溶性重合体（Ａ）を構成する単量体（ａ）の不飽和疎水性単量体が、スチレン類および／または（メタ）アクリル酸アルキルエステルである、請求項１または２に記載の製紙用表面サイズ剤。
【請求項４】
前記水溶性重合体（Ａ）を構成する単量体（ａ）が、不飽和塩基酸単量体を２０〜８０重量％、不飽和疎水性単量体を８０〜２０重量％含有するものである、請求項１〜３のいずれかに記載の製紙用表面サイズ剤。
【請求項５】
前記（Ｂ）が、（メタ）アクリル酸、マレイン酸、無水マレイン酸、フマル酸およびこれらの中和塩からなる群より選ばれる少なくとも１種を不飽和塩基酸成分とし、かつペンタエリスリトールを多価アルコール成分としてなるものである、請求項１〜４のいずれかに記載の製紙用表面サイズ剤。
【請求項６】
前記（Ｂ）の酸価が６０〜４００である、請求項１〜５のいずれかに記載の製紙用表面サイズ剤。
【請求項７】
前記（Ｃ）が、オクタデシル無水コハク酸中和塩である、請求項１〜６のいずれかに記載の製紙用表面サイズ剤。
【請求項８】
前記（Ｄ）が、オクテニルコハク酸デキストリンである、請求項１〜７のいずれかに記載の製紙用表面サイズ剤。
【請求項９】
単量体（ｂ）の不飽和塩基酸単量体が、（メタ）アクリル酸および／またはその中和塩である、請求項１〜８のいずれかに記載の製紙用表面サイズ剤。
【請求項１０】
単量体（ｂ）の不飽和疎水性単量体が、スチレン類および／または（メタ）アクリル酸アルキルエステルである、請求項１〜９のいずれかに記載の製紙用表面サイズ剤。
【請求項１１】
単量体（ｂ）が、不飽和塩基酸単量体を２〜２０重量％、不飽和疎水性単量体を９８〜８０重量％含有するものである、請求項１〜１０のいずれかに記載の製紙用表面サイズ剤。
【請求項１２】
単量体（ｂ）が、更にアクリルアミド系単量体を含有するものである、請求項１〜１１のいずれかに記載の製紙用表面サイズ剤。
【請求項１３】
該アクリルアミド系単量体が、（メタ）アクリルアミドである、請求項１２に記載の製紙用表面サイズ剤。
【請求項１４】
請求項１〜１３のいずれかに記載の製紙用表面サイズ剤を紙に塗工してなる印刷用紙。
【発明の詳細な説明】
【技術分野】
【０００１】
本発明はエマルジョン型の製紙用表面サイズ剤及び印刷用紙に関する。
【背景技術】
【０００２】
エマルジョン型の製紙用表面サイズ剤は、溶液型のものと比較してハンドリング性に優れ、発泡が少なく、また固形分を高く設定できるため少ない量でサイズ効果が得られるなどの利点を有する。しかし、エマルジョン型の製紙用表面サイズ剤は、サイズプレス塗工やゲートロール塗工方式等の高速表面塗工方式に供した際にサイズ剤希釈液がはねて作業空間を汚染し、操業性を低下させるスプラッシュという問題がある。また、塗工の際にエマルジョン粒子が破壊されて粕が生じたり、塗工時にサイズ剤希釈液が強く発泡して操業性が低下するという問題もある。特にかかる粕の問題は、用紙内部から炭酸カルシウム等の填料が塗工液（サイズ剤希釈液）中へ溶出して当該希釈液の硬度が上昇した場合に大きくなる。
【０００３】
これらの問題については、従来エマルジョンの界面活性剤や保護コロイドの観点から対応がなされてきた。しかし、本出願人の知る限りにおいては、紙のサイズ効果という本来の目的を損なうことなく（例えば、サイズ効果の経時的な低下や変動等を伴うことなく）前記発泡、機械的安定性、特にスプラッシュの問題を解消し得た例はまだない。例えば界面活性剤を用いる場合には、通常は低分子量のものを用いることから使用量が多くなり、前記発泡の問題が大きくなる。また、保護コロイドとして一般的なポリビニルアルコールを用いる場合には、かかる機械的安定性は向上するものの用紙表面が親水性を帯びることになり、サイズ効果が損なわれる。また、保護コロイドとして特許文献１で示されるようなアニオン性合成高分子を用いる場合には、塗工時の発泡をある程度抑制することはできるが本来的にサイズ効果が十分ではない。
【０００４】
【特許文献１】特開平８−２４６３９１号公報
【発明の開示】
【発明が解決しようとする課題】
【０００５】
本発明の解決しようとする課題は、サイズ効果の付与という本来の目的を損なうことなく、前記発泡、機械的安定性、特にスプラッシュの問題を好適に解消し得る、エマルジョン型の製紙用表面サイズ剤を提供することにある。ならびに、本発明の更なる課題は、当該製紙用表面サイズ剤を紙表面に塗工してなる、各種サイズ効果（ドロップサイズ度、ステキヒトサイズ度等）等に優れる印刷用紙を提供することにある。
【課題を解決するための手段】
【０００６】
本出願人は鋭意検討を重ねた結果、特定のアニオン性高分子重合体と、特定のロジンエステル、コハク酸類、澱粉から選ばれる少なくとも１種とがが存在する水溶液中で特定のビニル系単量体を乳化重合して得られるエマルジョンを、製紙用表面サイズ剤として用いることにより、前記課題を解決し得ることを見出した。
【０００７】
すなわち本発明は、不飽和塩基酸単量体および不飽和疎水性単量体を含有する単量体（ａ）（以下、重合体用単量体（ａ）と略すことがある）を重合させて得られる水溶性重合体（Ａ）（以下、水溶性重合体（Ａ）と略すことがある）と、不飽和塩基酸変性ロジンエステル（Ｂ）（以下、ロジンエステル（Ｂ）と略すことがある）、アルキル（炭素数８〜３６）無水コハク酸アルカリ塩および／またはアルケニル（炭素数８〜３６）無水コハク酸アルカリ塩（Ｃ）（以下、コハク酸類（Ｃ））、ならびにアルケニルコハク酸変性澱粉（Ｄ）（以下、澱粉（Ｄ）と略すことがある）からなる群より選ばれる少なくとも１種とを含む水溶液中で、不飽和塩基酸単量体および不飽和疎水性単量体を含有する単量体（ｂ）（以下、乳化重合用単量体（ｂ）と略すことがある）を乳化重合して得られるエマルジョン、を含有してなる製紙用表面サイズ剤；該製紙用表面サイズ剤を紙に塗工してなる印刷用紙、に関する。
【発明の効果】
【０００８】
本発明のサイズ剤を構成するエマルジョンは、サイズプレス塗工やゲートロール塗工方式等の高速表面塗工方式における発泡が少なく、また機械的安定性（特に前記硬水条件下での機械的安定性）に優れることから粕を殆ど発生せず、また前記スプラッシュも発生しないので操業性が損なわれない。また、本発明のサイズ剤は、紙に経時的に安定でかつ優れたサイズ効果（ドロップサイズ度、ステキヒトサイズ度等）を付与することができる。また、本発明のサイズ剤は、パルプ、填料、内添サイズ剤、内添紙力増強剤、歩留まり向上剤等の原料および内添薬品による影響、および抄紙ｐＨ、抄紙温度、抄紙マシンの形式等抄紙条件の影響はほとんど受けない。また、当該サイズ剤は、印刷用紙、書籍用紙、ＰＰＣ用紙、新聞用紙等の各種の紙に適用することができ、特に優れた印字濃度や低フェザリング、低ブリーディングといったインクジェット適性を紙に付与することができるため、インクジェット印刷用の紙に適する。
【発明を実施するための最良の形態】
【０００９】
水溶性重合体（Ａ）は、本発明において高分子乳化剤として用いられるものであり、これにより特に前記スプラッシュの問題を好適に解消できるようになる。  
【００１０】
重合体用単量体（ａ）のうち不飽和塩基酸単量体としては、各種公知のものを特に限定なく使用することができる。具体的には、例えば（メタ）アクリル酸等の不飽和一塩基酸単量体；クロトン酸、イタコン酸、イタコン酸半エステル、マレイン酸、マレイン酸半エステル、無水マレイン酸、フマル酸、ムコン酸、シトラコン酸等の不飽和多塩基酸単量体；ならびにこれらのアルカリ金属塩、アンモニア塩、有機アミン塩等の塩からなる１種を単独で、あるいは複数種を適宜組み合わせて使用することができる。なお、当該半エステルとは、多価カルボン酸と炭素数１〜１８程度のアルキル基を有するアルコールとをエステル結合させてなるものをいう。また、該アルキル基としては、直鎖状、分岐鎖状、環状のいずれであってもよく、具体的には、例えばメチル基、エチル基、ｎ−プロピル基、ｉ−プロピル基、ｎ−ブチル基、ｉ−ブチル基、ｔ−ブチル基、ネオペンチル基、ｎ−ヘキシル基、シクロヘキシル基、２−エチルヘキシル基、デシル基、パルミチル基、ステアリル基等を例示できる。該不飽和塩基酸単量体としては、サイズ剤の塗工液の粘度を上げやすく、そのためスプラッシュの問題を好適に解消しやすくなることから（メタ）アクリル酸および／またはその中和塩が好ましい。
【００１１】
重合体用単量体（ａ）のうち不飽和疎水性単量体としては、各種公知のものを特に限定なく使用することができる。具体的には、例えばスチレン、α−メチルスチレン、ビニルトルエン等のスチレン類；炭素数１〜１８のアルキル基を有する（メタ）アクリル酸アルキルエステル類；ベンジル基やアリル基等の芳香族基を有する（メタ）アクリル酸エステル類；２−ヒドロキシエチル基、２−ヒドロキシプロピル基等の水酸基を有する（メタ）アクリル酸ヒドロキシアルキルエステル類；（メタ）アクリロニトリル；酢酸ビニル、プロピオン酸ビニル等のビニルエステル類；炭素数６〜２２の、分岐していてもよいα−オレフィン類；炭素数１〜２２のアルキルビニルエーテル類等を単独で、あるいは適宜組み合わせて使用することができる。該不飽和疎水性単量体としては、サイズ効果の観点よりスチレン類および／または（メタ）アクリル酸アルキルエステルが特に好ましい。  
【００１２】
なお、重合体用単量体（ａ）は、不飽和塩基酸単量体を２０〜８０重量％程度（好ましくは２５〜７５重量％程度、より好ましくは３５〜６５重量％）、不飽和疎水性単量体を８０〜２０重量％程度（好ましくは７５〜２５重量％程度、より好ましくは６５〜３５重量％）含有するものであるのが好ましい。該不飽和塩基酸単量体の含有量が２０重量％に満たない場合には水溶性共重合体（Ａ）が水溶化し難くなるため、後述する乳化重合の際に反応系内で凝集物が発生し易くなる傾向にある。また、その含有量が８０重量％を越える場合には水溶性共重合体（Ａ）の親水性が高くなりすぎ、得られるエマルジョン（製紙用表面サイズ剤）が高度のサイズ効果を発現し難くなる傾向にある。
【００１３】
なお、本発明では必要に応じ、重合体用単量体（ａ）として前記以外の不飽和単量体を含有させることができる。具体的には、例えばビニルピロリドン等のノニオン性不飽和単量体、ビニルスルホン酸、２−アクリルアミド−２−メチルプロパンスルホン酸等のスルホン酸含有アニオン性不飽和単量体またはそのアルカリ塩等や、後述する各種公知のアクリルアミド系単量体を単独で、あるいは適宜組み合わせて含有させることができる。当該その他の不飽和単量体の使用量は、本発明が目的とするサイズ効果を維持できる限り格別限定はされないが、通常は重合体用単量体（ａ）の総重量に対して０〜１０重量％程度である。
【００１４】
水溶性重合体（Ａ）の製造方法は特に限定されず、各種公知の重合手段を利用すればよい。具体的には、例えば反応容器に前記単量体を所定量仕込み、次いで溶媒として水（例えば軟水など）および／または各種有機溶剤、公知の重合開始剤や必要に応じて連鎖移動剤を仕込んだ後、反応系を攪拌下で２０〜１４０℃程度に昇温し、次いで同温度で２〜１２時間程度かけて重合反応を行い、必要に応じて中和剤を用いて中和処理を行うことにより製造することができる。なお、反応系は窒素雰囲気とするのが好ましい。
【００１５】
前記有機溶剤としては、各種公知のものを特に限定なく使用することができる。具体的には、例えばエチルアルコール、イソプロピルアルコール等の低級アルコール類；ベンゼン、トルエン等の芳香族炭化水素類；アセトン、メチルエチルケトン等の低級ケトン類；酢酸エチル、クロロホルム、ジメチルホルムアミド等を単独で、あるいは適宜組み合わせて使用することができる。なお、環境負荷や作業衛生を考慮すれば、これらの有機溶剤は最終的には反応系から減圧蒸留等の各種公知の手段によりできるだけ留去しておくのが好ましい。
【００１６】
前記重合開始剤としては、各種公知のものを特に限定なく使用することができる。具体的には、例えば過酸化水素、過硫酸アンモニウム、過硫酸カリウム等の無機過酸化物；ベンゾイルパーオキサイド、ジクミルパーオキサイド、ラウリルパーオキサイド等の有機過酸化物；２，２’−アゾビスイソブチロニトリル、ジメチル−２，２’−アゾビスイソブチレイト等のアゾ系化合物等を単独で、あるいは適宜組み合わせて使用することができる。なお、重合開始剤が無機・有機過酸化物の場合には、各種公知の還元剤、例えば亜硫酸ナトリウム、チオ硫酸ナトリウム等を併用し、反応系をレドックス系としてもよい。なお該重合開始剤の使用量は、単量体（ａ）の総重量に対して通常０．０１〜５重量％程度である。
【００１７】
前記連鎖移動剤は、水溶性重合体（Ａ）を所望の分子量や粘度に調整する目的において、各種公知のものを特に限定なく使用することができる。具体的には、例えばｎ−ドデシルメルカプタン、ｎ−オクチルメルカプタン、ターシャリードデシルメルカプタン、ｎ−オクタデシルメルカプタン、ｎ−ヘキサデシルメルカプタン等のアルキルメルカプタン系連鎖移動剤、ならびに２−メルカプトベンゾチアゾール、ブロムトリクロルメタン、アルファ−メチルスチレンダイマ−等を単独で、あるいは適宜組み合わせて使用することができる。なお該連鎖移動剤の使用量は、単量体（ａ）の総重量に対して通常０〜５重量％程度である。
【００１８】
前記中和剤としては、各種公知のものを特に限定なく使用することができる。具体的には、例えば水酸化ナトリウム、水酸化カリウム等のアルカリ金属；アンモニア、炭酸アンモニウム等のアンモニア類：モノメチルアミン、ジメチルアミン、トリメチルアミン、モノエチルアミン、ジエチルアミン、モノブチルアミン等の炭素数１〜１２程度の脂肪族アミン類；シクロヘキシルアミン等の脂環族アミン類；アニリン等の芳香族アミン類を単独で、あるいは適宜組み合わせて使用することができる。これらの中和剤のなかでも利便性の観点からアルカリ金属やアンモニア類が特に好ましい。なお、水溶性重合体（Ａ）のカルボキシル基は、水溶性を考慮して少なくとも５０％以上、より好ましくは８０〜１００％中和されているのが好ましい。中和方法は特に限定されず、前記のように水溶性重合体（Ａ）を製造した後に中和処理をしてもよいし、不飽和塩基酸単量体を直接中和処理したものを用いて水溶性重合体（Ａ）を製造することによってもよい。
【００１９】
こうして得られる水溶性重合体（Ａ）は、重量平均分子量が通常１，０００〜１，０００，０００程度、好ましくは５，０００〜１００，０００であるのがサイズ効果や操業性の観点より好ましい。重量平均分子量が１，０００未満であるとサイズ効果が十分でなくなる傾向にあり、一方１００，０００を超えると後述する乳化重合の際に系中で凝集物が発生する傾向にある。また、水溶性重合体（Ａ）は通常、固形分濃度２０重量％において１０〜５，０００ｍＰａ・ｓ（２５℃）程度の粘度を有し、７．５〜１０．５程度のｐＨを有する。
【００２０】
本発明の製紙用表面サイズ剤は、前記のように、水溶性重合体（Ａ）と、ロジンエステル（Ｂ）、コハク酸類（Ｃ）および澱粉（Ｄ）からなる群より選ばれる少なくとも１種とを含む水溶液中で、乳化重合用単量体（ｂ）を乳化重合して得られるエマルジョンを、含有するものである。本発明では、ロジンエステル（Ｂ）、コハク酸類（Ｃ）、澱粉（Ｄ）はいずれも乳化重合時の保護コロイドとして用いられる。
【００２１】
水溶性重合体（Ａ）の使用量は、乳化重合用単量体（ｂ）の総重量に対して、固形分換算で通常２〜５０重量％程度、好ましくは５〜２５重量％の範囲とするのが好ましい。使用量が２重量％未満の場合には、得られる製紙用表面サイズ剤が前記スプラッシュの問題を解消し難くなる傾向にあり、また使用量が５０重量％より多い場合にはサイズ効果が十分でなくなる傾向にある。
【００２２】
ロジンエステル（Ｂ）は、前記重合体用単量体（ａ）と同一の不飽和塩基酸単量体と、ロジン類および多価アルコール類とを構成成分とする反応生成物であり、本発明では各種公知のものを特に限定なく使用することができる。
【００２３】
当該ロジン類としては、各種公知のものを特に制限なく使用することができる。具体的には、例えば各種樹脂酸（アビエチン酸、レボピマル酸、ネオアビエチン酸、パラストリン酸、ピマル酸、イソピマル酸、サンダラコピマル酸、デヒドロアビエチン酸等）を主たる構成成分とするガムロジン、ウッドロジン、トール油ロジン等の各種公知の天然ロジンや、該天然ロジン類の各種誘導体（精製物、不均化物、水添物、ホルミル化物、重合物（重合ロジン類））などを単独で、あるいは適宜組み合わせて使用することができる。
【００２４】
当該不飽和塩基酸単量体としては前記ロジン類との反応性の観点より、（メタ）アクリル酸、マレイン酸、無水マレイン酸、フマル酸およびこれらの中和塩からなる群より選ばれる少なくとも１種が好ましい。
【００２５】
また、当該多価アルコールとしては、各種公知のものを特に制限なく使用することができる。具体的には、例えばエチレングリコール、ジエチレングリコール、１，２−ジヒドロキシプロパン、１，３−ジヒドロキシプロパン、１，２−ジヒドロキシブタン、１，３−ジヒドロキシブタン、２，３−ジヒドロキシブタン、ネオペンチルグリコール、１，４−ビス−ヒドロキシメチル−シクロヘキサン、１，６−ヘキサンジオール、オクテングリコール、ポリエチレングリコール等の２価アルコール；グリセロール、１，２，４−ブタントリオール、トリエチレングリコール、トリプロピレングリコール、３−メチルペンタン−１，３，５−トリオール、グリセリン等の３価アルコール；ジグリセリン、ペンタエリスリトール等の４価アルコール；ペンタトリオール、ソルビトール等の５価以上のアルコールを単独で、あるいは適宜組み合わせて使用することができる。該多価アルコールとしては、前記エマルジョンの機械的安定性の観点からペンタエリスリトールが好ましい。
【００２６】
ロジンエステル（Ｂ）の製造方法は特に制限されず、各種公知の手段に従えばよい。具体的には、例えば（ア）前記不飽和塩基酸単量体を前記ロジン類にディールス・アルダー付加反応させてなる生成物を、更に前記多価アルコールでエステル化する方法；（イ）前記不飽和塩基酸単量体と前記多価アルコール類を反応させてなるポリエステルが有する水酸基に前記ロジン類を反応させる方法；（ウ）前記不飽和塩基酸単量体、ロジン類、多価アルコール類を同時に反応させる方法等により得ることができる。
【００２７】
ロジンエステル（Ｂ）は、得られるエマルジョンの機械的安定性を考慮して決定され、通常は酸価が６０〜４００ｍｇＫＯＨ／ｇ程度、特に８０〜２６０ｍｇＫＯＨ／ｇに調整されるのが好ましく、またその軟化点は通常１００〜２００℃程度、特に１１０〜１８５℃であるのが好ましい。ロジンエステル（Ｂ）の使用量は、乳化重合用単量体（ｂ）の総重量に対して、固形分換算で通常５〜５０重量％程度、好ましくは１０〜３０重量％の範囲とするのが好ましい。使用量が５重量％未満の場合には、得られるエマルジョンの機械的安定性が十分でなくなる傾向にあり、また使用量が５０重量％より多い場合には成紙のサイズ効果が十分ではなくなる傾向にある。
【００２８】
コハク酸類（Ｃ）としては、各種公知のものを特に限定なく使用することができる。具体的には、例えば炭素数８〜３６程度、好ましくは炭素数１２〜３０程度、特に好ましくは炭素数１２〜２０程度のアルキル基またはアルケニル基および／または同炭素数のアルケニル基を有する置換コハク酸の塩（アルカリ金属、アンモニア、有機アミン類からなる塩の少なくとも１種が好ましい）を挙げることができる。かかるアルケニル基および／またはアルケニル基は、直鎖、分枝鎖のいずれでもよく、具体的には、例えばオクチル基、ノニル基、ドデシル基、トリデシル基、テトラデシル基、ペンタデシル基、ヘキサデシル基、ヘプタデシル基、オクタデシル基、エイコシル基、オクテニル基、７−ヘキサデセニル基、９−オクタデセニル基、パルミチル基、ステアリル基等を例示できる。なお、炭素数が８未満であると前記塗工時の発泡の抑制効果が十分でなくなる傾向にあり、また３６より大きいと、得られるエマルジョンの水分散性や機械安定性が低下する傾向にある。コハク酸類（Ｃ）としては、入手容易性の観点よりオクタデシル無水コハク酸中和塩（特にナトリウム塩）が好ましい。
【００２９】
コハク酸類（Ｃ）の使用量は、乳化重合用単量体（ｂ）の総重量に対して、固形分換算で通常１〜１０重量％程度、好ましくは２〜８重量％の範囲の範囲とするのが好ましい。該使用量が１重量％未満であったり、１０重量％を超えると、得られる製紙用表面サイズ剤の塗工時の発泡抑制効果や成紙のサイズ効果が十分でなくなる傾向にある。
【００３０】
澱粉（Ｄ）は、各種公知の澱粉（デキストリン）を、前記した炭素数８〜３６程度、好ましくは１２〜３０程度、特に好ましくは１２〜２０のアルケニル基を含有するアルケニル（無水）コハク酸で変性してなる疎水性を帯びた物質である。澱粉（Ｄ）としては、固形分濃度１５％における粘度が１００ｍＰａ・ｓ（２５℃）程度のものが、取り扱いやすいため好ましい。澱粉（Ｄ）の市販品として、例えば、オクテニルコハク酸デキストリン（商品名「ナチュラルニスク  ＤＰ」：日澱化学（株）製）やオクテニルコハク酸トウモロコシ澱粉（商品名「オクティエ」：日澱化学（株）製）等を入手できる。なお、澱粉（Ｄ）の代わりに通常のデキストリンタイプの澱粉を用いても、十分なサイズ効果を発現しうる製紙用表面サイズ剤が得られない。
【００３１】
澱粉（Ｄ）の使用量は、乳化重合用単量体（ｂ）の総重量に対して、固形分換算で通常１〜１０重量％程度、好ましくは２〜８重量％の範囲の範囲とするのが好ましい。該使用量が１重量％未満であったり、１０重量％を超えると、得られる製紙用表面サイズ剤を塗工する際の発泡が強くなる傾向にあり、また印刷用紙のサイズ効果が十分ではなくなる傾向にある。
【００３２】
乳化重合用単量体（ｂ）は前記重合体用単量体（ａ）と同様のものであるが、サイズ効果の観点より不飽和塩基酸単量体としては（メタ）アクリル酸および／またはその中和塩が好ましく、また不飽和疎水性単量体としてはスチレン類および／または（メタ）アクリル酸アルキルエステルが好ましい。また、同様の理由から、乳化重合用単量体（ｂ）は不飽和塩基酸単量体を２〜２０重量％程度（好ましくは４〜１０重量％）、不飽和疎水性単量体を９８〜８０重量％程度（好ましくは９６〜８４重量％）含有するものであるのが好ましい。不飽和塩基酸単量体の使用量が２重量％に満たない場合には、得られるエマルジョンの機械的安定性が低下する傾向にあり、またその使用量が２０重量％を超えると印刷用紙のサイズ効果が十分ではなくなる傾向にある。
【００３３】
また、乳化重合用単量体（ｂ）には前記以外の不飽和単量体を含有させることができる。特に、得られるエマルジョンの機械的安定性（特に該エマルジョンを硬水で希釈した際の機械的安定性）を向上させるために、前記アクリルアミド系単量体を好ましく用いることができる。該アクリルアミド系単量体としては各種公知のものを特に限定なく使用でき、具体的には、例えば（メタ）クリルアミド、Ｎ−メチル（メタ）アクリルアミド、Ｎ−エチル（メタ）アクリルアミド、Ｎ−イソプロピル（メタ）アクリルアミド、Ｎ−イソプロピル（メタ）アクリルアミド、Ｎ−ターシャリーブチル(メタ)アクリルアミド、Ｎ−ラウリル（メタ）アクリルアミド、およびＮ−シクロヘキシル置換アルキル（メタ）アクリルアミド等のＮ−置換モノアルキル（メタ）アクリルアミド類；Ｎ，Ｎ−ジメチル（メタ）アクリルアミド、Ｎ，Ｎ−ジイソプロピル（メタ）アクリルアミド、Ｎ，Ｎ−ジターシャリーブチル（メタ）アクリルアミド、Ｎ，Ｎ−ジラウリル（メタ）アクリルアミド、Ｎ，Ｎ−ジターシャリーオクチル（メタ）アクリルアミド、およびＮ，Ｎ−ジシクロヘキシル（メタ）アクリルアミド等のＮ−置換ジアルキル（メタ）アクリルアミド等のＮ−置換ジアルキル（メタ）アクリルアミド類；ダイアセトンアクリルアミド等を単独で、あるいは適宜組み合わせて使用することができる。これらのなかでも入手容易性の観点より、（メタ）アクリルアミドが好ましい。アクリルアミド系単量体の使用量は、水溶性重合体（Ａ）の総重量に対し１０重量％未満である。なお、前記ノニオン性不飽和単量体、スルホン酸含有アニオン性不飽和単量体またはそのアルカリ塩等を併用してもよく、これらは通常、乳化重合用単量体（ｂ）の総重量に対して０〜１０重量％程度を用いればよい。
【００３４】
本発明の製紙用表面サイズ剤に含有されるエマルジョンの製造方法は、特に限定されず、各種公知の乳化重合法に従えばよい。例えば、適当な加熱装置と攪拌機を備えた反応容器に、前記（Ｂ）〜（Ｄ）から選ばれる少なくとも１種と前記（Ａ）とを所定量づつ仕込み、次いで前記乳化重合用単量体（ｂ）を仕込み、更に水（軟水など）、有機溶剤、重合開始剤、必要に応じて連鎖移動剤、ならびに必要に応じて各種公知の乳化剤を仕込み、攪拌下に反応系を加温し、乳化重合させればよい。なお、前記（Ａ）ならびに前記（Ｂ）〜（Ｄ）が当該乳化重合の際に反応系に存在している限り、各原料の仕込み順序は特に限定されない。例えば、当該乳化重合用単量体（ｂ）を乳化重合している最中に、（Ａ）〜（Ｄ）を同時、または別々に反応系に滴下してもよい。なお、当該有機溶剤、重合開始剤、連鎖移動剤は、前記（Ａ）の製造において用いたと同様のものである。また、乳化重合用単量体（ｂ）を乳化重合してなるエマルジョンの水分散性や機械的安定性を考慮して通常５０％以上、好ましくは８０〜１００重量％が中和されているのが好ましい。かかる中和は、乳化重合用単量体（ｂ）の不飽和塩基酸単量体の時点で行ってもよい。中和剤としては前記同様のものを用いることができるが、前記アルカリ金属やアンモニアが好ましい。また、乳化重合時の反応条件は特に制限されないが、通常反応温度は４０〜１５０℃程度、反応時間は２〜１２時間程度である。また、乳化重合時に有機溶剤を共溶媒として用いる場合には、減圧蒸留等によってある程度除去しておくのが好ましい。
【００３５】
当該製造法に用いる乳化剤としては、特に限定はされず、各種公知のものを使用できる。具体的には、例えば各種公知のアニオン性やノニオン性の界面活性剤が好ましく、当該イオン性を有する反応性乳化剤も使用することもできる。なお、カチオン性の界面活性剤のみを乳化剤として用いると乳化重合中に反応系で凝集物が発生する傾向にあるので、好ましくない。
【００３６】
該アニオン性界面活性剤としては、例えばアルキルスルホン酸塩、アルキルスルホコハク酸塩、α−オレフィンスルホン酸塩、ジアルキルスルホコハク酸塩、アルキルジフェニルエーテルジスルホン酸塩、アルキルリン酸塩、ポリオキシエチレンアルキルエーテル硫酸塩、ポリオキシエチレンアルキルフェニルエーテル硫酸塩、ポリオキシエチレンアルキルエーテルスルホコハク酸塩、ポリオキシエチレンスチリルフェニルエーテルスルホコハク酸塩、ナフタリンスルホン酸ホルマリン縮合物等単独で、あるいは適宜組み合わせて使用することができる。なお、塩としては、前記アルカリ金属、アンモニウム、アルキルアミンによる塩が好ましい。
【００３７】
該ノニオン性界面活性剤としては、例えばポリエチレングリコール、ポリオキシエチレンアルキルエーテル、ポリオキシエチレンアルキルフェニルエーテル、ポリオキシエチレンスチリルフェニルエーテル、ポリオキシエチレンソルビタン脂肪酸エステル等を例示できる。アニオン性界面活性剤としては、例えばアルキル硫酸塩、アルキルベンゼンスルフォン酸塩、ポリオキシエチレンアルキルエーテル硫酸塩、ポリオキシエチレンアルキルフェニルエーテル硫酸塩、ジアルキルスルホコハク酸エステル塩、アルキルスルホン酸塩、ポリオキシエチレンアルキルエーテルスルホコハク酸塩、ポリオキシエチレンスチリルフェニルエーテルスルホコハク酸エステル塩、ポリオキシエチレンアルキルエーテルリン酸塩エステル、α−オレフィンスルホン酸塩、ナフタリンスルホン酸ホルマリン縮合物、ポリオキシエチレンアルキルフェニルエーテル硫酸エステル塩等を例示できる。
【００３８】
該反応性乳化剤としては、分子内に重合性官能基を有する界面活性剤等（例えば、特開２００３−２９３２８８号公報を参照）を特に好ましく使用できる。
【００３９】
上記各種乳化剤の使用量は、乳化重合用単量体（ｂ）の総重量に対して通常１０重量％以下、好ましくは５重量％以下とするのが好ましい。１０重量％を超えると、得られる製紙用表面サイズ剤を紙に塗工する際の発泡が強くなる傾向にある。
【００４０】
ロジンエステル（Ｂ）と水溶性重合体（Ａ）とを含む水溶液中で、乳化重合用単量体（ｂ）を乳化重合してなる製紙用表面サイズ剤は、特に機械的安定性に優れ、また成紙に優れたサイズ効果を付与することもできる。コハク酸類（Ｃ）と水溶性重合体（Ａ）を含む水溶液中で乳化重合用単量体（ｂ）を乳化重合してなる製紙用表面サイズ剤は、特に塗工時の発泡を好適に抑制できる。また、澱粉（Ｄ）と水溶性重合体（Ａ）とを含む水溶液中で乳化重合用単量体（ｂ）を乳化重合してなる製紙用表面サイズ剤は、成紙に優れたサイズ効果を付与することができる。
【００４１】
こうして得られるエマルジョンは、通常、黄白濁状の外観を呈しており、固形分濃度２５重量％においてｐＨ７．５〜８．５程度、粘度５〜３０ｍＰａ・ｓ（２５℃）程度の物性、および６０〜２００ｎｍ程度の平均一次粒子径を有する。
【００４２】
本発明のサイズ剤は当該エマルジョンを含有するものであり、実用に際しては、当該エマルジョンの固形分濃度が通常０．００１〜２重量％程度、好ましくは０．０５〜０．５重量％の範囲となるように希釈された希釈液として用いられる。なお、本発明のサイズ剤には各種公知の添加剤を必要に応じて用いることができる。具体的には、例えば酸化澱粉、リン酸エステル化澱粉、酵素変性澱粉、およびカチオン化澱粉などの澱粉類、カルボキシメチルセルロース等のセルロース類、ポリビニルアルコール類、ポリアクリルアミド類、アルギン酸ソーダ等の水溶性高分子を紙力増強剤として用いることができる。また、各種公知のネッパリ防止剤、防滑剤、防腐剤、防錆剤、ｐＨ調整剤、消泡剤、増粘剤、充填剤、酸化防止剤、耐水化剤、造膜助剤、顔料、染料等を添加することができる。また、必要に応じて各種公知の他のサイズ剤、エマルジョン型サイズ剤を併用することもできる。また、本発明のサイズ剤には水溶性重合体（Ａ）を更に添加剤として混合することもでき、そうすることにより前記インクジェット適性を更に向上することができる。この場合、水溶性重合体（Ａ）のうちでも、スチレン−マレイン酸系共重合体、（メタ）アクリル酸−スチレン−マレイン酸系共重合体が好ましい。
【００４３】
本発明の印刷用紙は、前記サイズ剤を各種公知の紙の表面に塗工してなるものである。紙の種類は特に制限されず、各種公知のものを特に制限なく選択することができる。具体的には、例えばフォーム用紙、ＰＰＣ用紙、感熱記録原紙、感圧記録原紙等の記録用紙およびその原紙、アート紙、キャストコート紙、上質コート紙等のコート紙用の原紙、クラフト紙、純白ロール紙等の包装用紙、その他、ノート用紙、書籍用紙、印刷用紙、新聞用紙等の各種紙（洋紙）、マニラボール、白ボール、チップボール等の紙器用板紙およびライナー等の板紙を使用することができる。また、塗工方法も特に制限されず、各種公知の方法を特に制限なく利用することができる。具体的には、例えば含浸法、サイズプレス法、ゲートロール法、バーコーター法、カレンダー法、スプレー法等を利用することができる。なお、サイズ剤の塗工量は特に制限されないが、通常は固形分重量換算で０．００１〜２ｇ／ｍ2程度、好ましくは０．００５〜０．５ｇ／ｍ2 である。
【実施例】
【００４４】
以下、実施例および比較例を挙げて本発明を具体的に説明するが、本発明はこれらに限定されるものではない。なお各例中、部および％は特記しない限りすべて重量基準である。
【００４５】
調製例１（水溶性重合体（Ａ）の合成）  
攪拌器、還流冷却管、窒素導入管付きの反応容器に、窒素気流下に軟水１００部およびイソプロピルアルコール７５部を仕込み、攪拌しながら系を加熱して８０℃まで昇温した。次いで反応容器にアクリル酸５５部とスチレン４５部を混合した溶液と、過硫酸カリウム５部を水１２０部に溶解した重合開始剤水溶液をそれぞれ約３時間かけて系内に滴下した。その後系を２時間保温して反応を完結させた。次いでイソプロピルアルコールを留去し、冷却後２８％アンモニア水溶液４６．４部(アクリル酸に対して１００モル％)を加え、更に水で希釈して固形分濃度が重量％になるように調整し、２５℃の粘度が１１００ｍＰａ・ｓである水溶性重合体（Ａ）を得た。
【００４６】
調製例２（ロジンエステル（Ｂ）の調製）
調製例１と同様の反応容器に酸価１１０ｍｇＫＯＨ／ｇの不飽和多塩基酸変性ロジンエステル（商品名「マルキード３００２」：荒川化学工業(株)製）と２８％アンモニア水（当量）加え、不揮発分２０％、ｐＨ９．０の水溶液を得た。
【００４７】
製造例１
調製例１と同様の反応容器に、窒素気流下に前記水溶性重合体（Ａ）５０部、前記ロジンエステル（Ｂ）２５部、水２９０部を仕込み、更にスチレン８部、ブチルメタクリレート８４部、メタクリル酸６部、アクリルアミド２部、Ｎ−ドデシルメルカプタン０.５部、４８％苛性ソーダ５．８（メタクリル酸に対して１００モル％中和）、アニオン性界面活性剤（ネオハイテノールＳ−７０：第一工業製薬（株）製）４部からなる混合物を仕込んだ。次いで反応系内の空気を窒素で十分に置換し、更に前記混合物を７０℃まで昇温した後、反応容器にラジカル重合開始剤（過硫酸アンモニウム２.５部を水８ｇに溶解した水溶液）を投入した。次いで、２０分間乳化重合させた後、８０℃まで昇温し、８０〜８５℃の温度範囲で２時間重合反応を進行させた。こうして、ｐＨ８．４、固形分濃度２５重量％、粘度１５ｍＰａ・ｓ／２５℃のエマルジョンを得た。
【００４８】
製造例２
製造例１と同様の反応容器に、窒素気流下にアニオン性界面活性剤（ネオハイテノールＳ−７０：第一工業製薬（株）製）４部、水２９０部、スチレン８部、ブチルメタクリレート８４部、メタクリル酸６部、アクリルアミド２部、Ｎ−ドデシルメルカプタン０.５部、４８％苛性ソーダ５．８（メタクリル酸に対して１００モル％中和）を仕込んだ後、前記水溶性重合体（Ａ）５０部、コハク酸類（Ｃ）として固形分濃度が４０重量％のオクタデシル無水コハク酸のナトリウム塩１２．５部を仕込んだ。反応系内の酸素を窒素で十分に置換し、次いで、前記混合物を７０℃まで昇温した後、反応容器にラジカル重合開始剤（過硫酸アンモニウム２.５部を水８ｇに溶解した水溶液）を投入した。次いで、２０分間乳化重合させた後、８０℃まで昇温し、８０〜８５℃の温度範囲で２時間重合反応を進行させた。こうして、ｐＨ８．６、固形分濃度２５．５％、粘度１８ｍＰａ・ｓ／２５℃のエマルジョンを得た。
【００４９】
製造例３
製造例１と同様の反応容器に、窒素気流下にアニオン性界面活性剤（ネオハイテノールＳ−７０：第一工業製薬（株）製）４部、水２９０部、スチレン８部、ブチルメタクリレート８４部、メタクリル酸６部、アクリルアミド２部、Ｎ−ドデシルメルカプタン０.５部、４８％苛性ソーダ５．８（メタクリル酸に対して１００モル％中和）を仕込んだ後、前記水溶性重合体（Ａ）５０部、澱粉（Ｄ）として固形分濃度が５０重量％のオクテニルコハク酸デキストリン（製品名「ナチュラルニクスＤＰ」、日澱化学（株）製）１０．０部を仕込んだ。反応系内の酸素を窒素で十分に置換し、次いで、前記混合物を７０℃まで昇温した後、反応容器にラジカル重合開始剤（過硫酸アンモニウム２.５部を水８ｇに溶解した水溶液）を投入した。次いで、２０分間乳化重合させた後、８０℃まで昇温し、８０〜８５℃の温度範囲で２時間重合反応を進行させた。こうして、ｐＨ８．２、固形分濃度２５．７％、粘度１３ｍＰａ・ｓ／２５℃のエマルジョンを得た。
【００５０】
比較製造例１
製造例１と同様の反応容器に、窒素気流下に前記前記ロジンエステル（Ｂ）２５部、水２９０部、スチレン８部、ブチルメタクリレート８４部、メタクリル酸６部、アクリルアミド２部、Ｎ−ドデシルメルカプタン０.５部、４８％苛性ソーダ５．８（メタクリル酸に対して１００モル％中和）、アニオン性界面活性剤（ネオハイテノールＳ−７０：第一工業製薬（株）製）４部からなる混合物を仕込んだ。次いで反応系内の空気を窒素で十分に置換し、更に前記混合物を７０℃まで昇温した後、反応容器にラジカル重合開始剤（過硫酸アンモニウム２.５部を水８ｇに溶解した水溶液）を投入した。次いで、２０分間乳化重合させた後、８０℃まで昇温し、８０〜８５℃の温度範囲で２時間重合反応を進行させた。こうして、ｐＨ７．９、固形分濃度２５．４％、粘度８ｍＰａ・ｓ／２５℃のエマルジョンを得た。
【００５１】
（サイズ剤希釈液の調製）
製造例１〜３と比較製造例１で得られたそれぞれのエマルジョンを、硬度０°ｄＨの水と、１０％で糊化を行った酸化澱粉（商品名「王子エースＡ」：王子コーンスターチ（株）製）とを用いて、エマルジョンの固形分濃度が約０．１重量％、酸化澱粉の固形分濃度が約４．０重量％となるようにし、サイズ剤希釈液１〜４を調製した。また参照用に、同酸化澱粉の三？を用い、その固形分濃度が約４．０重量％となるように硬度０°ｄＨの水で調製した澱粉希釈液を調製した。
【００５２】
（試験用紙の作成）  
中性上質用紙（秤量７０ｇ／ｍ２、ステキヒトサイズ度０秒）を原紙に用い、ラボサイズプレス塗工機（試験用サイズプレス、熊谷理機工業(株)）を用い、前記サイズ剤希釈液１〜４および前記澱粉希釈液をそれぞれ約６５ｇ／ｍ２となるように塗工した。次いで、各塗工紙を回転式ドラムドライヤーにて１０５℃において１分間乾燥を行い、試験用紙を得た。
【００５３】
実施例、比較例、参照例
＜ステキヒトサイズ度の測定＞
前記方法で得られた各試験用紙を用い、ＪＩＳ  Ｐ  ８１２２に準拠してステキヒトサイズ度（秒）を測定した。数値が高いほどサイズに優れる。結果を表１に示す。
【００５４】
＜インクジェット適性の評価＞
（印字濃度の評価）
前記試験用紙に、キャノン（株）製インクジェットプリンターＢＪＣ−４２０Ｊを用いてモノクロ・カラーでベタ印刷した。次いで、反射濃度計（商品名「グレタグＤ１８６」、グレタグマクベス（株）製）を用い、印刷部位の印字濃度を測定した。結果を表１に示す。数値が大きいほど印字濃度に優れることを示す。
（フェザリングの評価）
前記試験用紙に、前記同様のプリンターを用いて、直交する線幅一定の直線および文字をモノクロ・カラーで印字した。次いで、目視により印刷部のにじみを評価した。結果を表１に示す。数値が大きいほどフェザリングが強く生じていることを示す。
（ブリーディングの評価）
前記試験用紙に、前記同様のプリンターを用いて、イエローとブラックが隣り合うように印字を行い、イエロー印字部へのブラックインクのにじみを目視評価した。結果を表１に示す。数値が大きいほどブリーディングが強く生じていることを示す。
【００５５】
＜発泡の評価＞
前記サイズ剤希釈液１〜４のそれぞれを５０℃に加温し、家庭用ミキサーで２分間処理した直後に液面高さの変化（ｍｍ）を測定した。結果を表１に示す。
【００５６】
＜エマルジョンの機械的安定性の評価＞
２本ロールのラボサイズプレス装置を用い、硬度０°ｄＨの水で調製した前記サイズ剤希釈液１〜４と、別途調製した硬度４０°ｄＨの水を用いてなるサイズ剤希釈液５〜８のそれぞれを１時間循環し、凝集物の発生および該２本ロールの汚れを以下の基準にて目視評価した。結果を表１に示す。
○：機械的安定性に極めて優れる（凝集物は確認できず、ロールの汚れもない）
△：機械的安定性に優れる（凝集物は確認できないが、ロールがやや汚れる）
×：機械的安定性が劣る（凝集物が確認され、ロールも汚れる）
【００５７】
＜エマルジョンのスプラッシュの評価＞
２本ロールのラボサイズプレス装置を用い、前記サイズ剤希釈液１〜４（硬度０°ｄＨ）をプレス速度１２０ｍ／分、ニップ圧１５ｋｇ／ｃｍの条件でそれぞれ循環し、５分間にロール直下に置いた白紙紙上へに飛散する塗工液の度合でスプラッシュの評価を行った。結果を表１に示す。
○：塗工液の飛散跡がほとんどない。
×：塗工液の飛散跡が非常に多い。
【００５８】
【表１】
2006342467.tif 000002